(57)【特許請求の範囲】
【請求項１】
下記式（Ｉ）で示されるロイコ色素からなることを特徴とする色素。
【化１】
0005595449.tif 000008
〔上記式（Ｉ）中のＸ，Ｙは、水素原子又は炭素数１〜４のアルキル基、若しくはハロゲン原子を表し、これらは互いに同一であっても異なっていてもよい。ただし、Ｘ，Ｙがともに水素原子である場合を除く。〕
【請求項２】
上記式（Ｉ）中のＸ，Ｙの少なくとも一方がメチル基又は塩素原子であることを特徴とする請求項１記載の色素。
【請求項３】
請求項１又は２の色素、顕色剤及び変色温度調整剤を少なくとも含むことを特徴とするマイクロカプセル顔料。
【請求項４】
請求項３に記載のマイクロカプセル顔料を含有することを特徴とする筆記具用インク組成物。
【発明の詳細な説明】
【技術分野】
【０００１】
本発明は、色素、それを用いたマイクロカプセル顔料及び筆記具用インク組成物に関し、更に詳しくは、発色濃度と耐光性に優れたロイコ色素からなる色素、この色素の顕色、消色機構を利用した熱変色性のマイクロカプセル顔料及びこのマイクロカプセル顔を含有した筆記具用インク組成物に関する。
【背景技術】
【０００２】
従来より、ロイコ色素の顕色、消色機構を利用した熱変色性の色剤を用いた筆記具用インク組成物は、通常、上記色素をマイクロカプセル化した顔料を使用している。
【０００３】
例えば、（イ）電子供与性呈色性有機化合物として特定のラクトン誘導体、（ロ）顕色剤である電子受容性化合物、（ハ）前記両成分による電子授受反応を特定温度域において可逆的に生起させる反応媒体を内包した可逆熱変色性マイクロカプセル顔料（例えば、特許文献１参照）が知られており、該文献１には、具体的な色素（化合物）としてアザフタリド類が挙げられている。
【０００４】
しかしながら、アザフタリド類は、発色濃度と耐光性が未だ十分でなく、これを用いたマイクロカプセル顔料及び筆記具インクは、描線濃度が不足したり、描線が経時的に退色する場合があるなどの課題がある。
【先行技術文献】
【特許文献】
【０００５】
【特許文献１】特開２００１−１１５１５３号公報（特許請求の範囲、実施例等）
【発明の概要】
【発明が解決しようとする課題】
【０００６】
本発明は、上記従来技術の課題及び現状に鑑み、これを解消しようとするものであり、発色濃度と耐光性に優れたロイコ色素からなる色素、この色素の顕色、消色機構を利用した発色／消色性に優れた熱変色性のマイクロカプセル顔料及びこのマイクロカプセル顔料を含有した筆記具用インク組成物を提供することを目的とする。
【課題を解決するための手段】
【０００７】
本発明者は、上記従来の課題等に鑑み、鋭意研究を行った結果、特定のロイコ色素、この色素を用いたマイクロカプセル顔料を用いることにより、上記目的の色素、それを用いたマイクロカプセル顔料及び筆記具用インク組成物が得られることを見出し、本発明を完成するに至ったのである。
【０００８】
すなわち、本発明は、次の（１）〜（４）に存する。
（１）  下記式（Ｉ）で示されるロイコ色素からなることを特徴とする色素。
【化１】
0005595449.tif 000002
〔上記式（Ｉ）中のＸ，Ｙは、水素原子又は炭素数１〜４のアルキル基、若しくはハロゲン原子を表し、これらは互いに同一であっても異なっていてもよい。ただし、Ｘ，Ｙがともに水素原子である場合を除く。〕
（２）  上記式（Ｉ）中のＸ，Ｙの少なくとも一方がメチル基又は塩素原子であることを特徴とする上記（１）記載の色素。
（３）  上記（１）又は（２）の色素、顕色剤及び変色温度調整剤を少なくとも含むことを特徴とするマイクロカプセル顔料。
（４）  上記（３）に記載のマイクロカプセル顔料を含有することを特徴とする筆記具用インク組成物。
【発明の効果】
【０００９】
本発明によれば、発色濃度と耐光性に優れたロイコ色素からなる色素、この色素の顕色、消色機構を利用した発色／消色性に優れた熱変色性のマイクロカプセル顔料、及びこのマイクロカプセル顔料を含有した筆記具用インク組成物が提供される。
【発明を実施するための形態】
【００１０】
以下に、本発明の実施形態を詳しく説明する。
〔色素〕
本発明の色素は、下記式（Ｉ）で示されるロイコ色素からなることを特徴とするものである。
【化２】
0005595449.tif 000003
〔上記式（Ｉ）中のＸ，Ｙは、水素原子又は炭素数１〜４のアルキル基、若しくはハロゲン原子を表し、これらは互いに同一であっても異なっていてもよい。ただし、Ｘ，Ｙがともに水素原子である場合を除く。〕
【００１１】
本発明に用いる上記式（Ｉ）で示される色素は、青色のロイコ色素として発色濃度及び耐光性に優れ、鮮明な青色の色調となる色素である。
青色のロイコ色素としては、特許文献１で例示したアザフタリド類などが知れられているが、本発明では、上記式（Ｉ）で示される色素を用いることで、更に、発色濃度及び耐光性に優れ、鮮明な青色となるものである。
上記式（Ｉ）中において、Ｘ、Ｙは、水素原子、または、メチル基、エチル基、ｎ−プロピル基、イソプロピル基、ｎ−ブチル基、ｓｅｃ−ブチル基、イソブチル基、ｔｅｒｔ−ブチル基などからなる炭素数１〜４のアルキル基、若しくは、フッ素原子（−Ｆ）、塩素原子（−Ｃｌ）、臭素原子（−Ｂｒ）、ヨウ素原子（−Ｉ）などが挙げられ、これらは互いに同一であっても異なっていてもよい。ただし、Ｘ，Ｙがともに水素原子である場合を除くものである。
【００１２】
上記式（Ｉ）で示される具体的なロイコ色素としては、例えば、メチル−３’，６’−ビスジフェニルアミノフルオラン、エチル−３’，６’−ビスジフェニルアミノフルオラン、クロロ−３’，６’−ビスジフェニルアミノフルオラン、フルオロ−３’，６’−ビスジフェニルアミノフルオラン、ブロモ−３’，６’−ビスジフェニルアミノフルオラン、ヨード−３’，６’−ビスジフェニルアミノフルオラン、３，４−ジクロロ−３’，６’−ビスジフェニルアミノフルオランなどを挙げることができ、これらは１種または２種以上を混合して用いることができる。好ましくは、発色濃度、耐光性、製造性等の点から、Ｘ，Ｙの少なくとも一方がメチル基（−ＣＨ３）、または、塩素原子（−Ｃｌ）であるものが好ましい。上記の基を導入することにより、赤みをおびた深い色相を実現することが可能となる。更に好ましくは、耐光性の点からは、メチル基よりも塩素原子が望ましく、特に、Ｘ，Ｙがともに塩素原子であることが望ましい。
【００１３】
上記式（Ｉ）で示される各ロイコ色素の製造は、市販の又は汎用の合成手段により得られたトリアリールアミン誘導体と、無水フタル酸誘導体とを酸触媒の存在下で加熱反応させることにより、容易に上記式（Ｉ）で示される発色濃度及び耐光性に優れたロイコ色素を得ることができる。
【００１４】
〔マイクロカプセル顔料〕
次に、本発明のマイクロカプセル顔料は、上記式（Ｉ）で示される色素、顕色剤、変色温度調整剤から少なくとも構成される熱変色性組成物を内包させたものである。
【００１５】
＜顕色剤＞
用いる顕色剤は、上記式（Ｉ）で示される色素を発色させる能力を有する成分となるものである。用いられる顕色剤は、従来公知のものが使用可能であり、例えば、無機酸、芳香族カルボン酸及びその無水物又は金属塩類、有機スルホン酸、その他の有機酸及びフェノール性化合物等が挙げられる。
好ましくは、ビスフェノール誘導体であり、下記式（II）の化合物で示されるものが挙げられる。
【化３】
0005595449.tif 000004
〔上記式（II）中のＲ１は水素原子又は炭素数１〜２のアルキル基を示し、Ｒ２は炭素数４〜１０の直鎖又は分岐のアルキル基を示す。〕
上記以外にも、スルホニルウレア化合物も好ましく用いることができる。
【００１６】
前記式（II）の化合物としては、具体的には、４，４´−（２−エチルヘキシリデン）ビスフェノール、４，４´−（２−エチルペンチリデン）ビスフェノール、４，４´−オクチリデンビスフェノール、４，４´−ヘキシリデンビスフェノール、４，４´−（４−メチルオクチリデン）ビスフェノール、４，４´−デシリデンビスフェノール、４，４´−（１，３−ジメチルブチリデン）ビスフェノール、４，４´−（３−メチルブチリデン）ビスフェノール、４，４´−（１−メチルヘブチリデン）ビスフェノール、４，４´−（１，２−ジメチルブチリデン）ビスフェノール、４，４´−（１，５−ジメチルヘキシリデン）ビスフェノール、４，４´−（１−エチル−３−メチルペンチリデン）ビスフェノール、４，４´−（１−メチル−４−メチルヘプチリデン）ビスフェノール、４，４´−（１−エチル−ヘキシリデン）ビスフェノール、４，４´−（１−エチル−ペンチリデン）ビスフェノール、４，４´−（１−エチル−オクチリデン）ビスフェノール等の少なくとも１種（各単独又は２種以上の混合物、以下同様）を挙げることができるが、勿論これらに限定されるものではない。
【００１７】
本発明においては、これらの顕色剤を１種又は２種以上組み合わせて用いること、または、従来公知の顕色剤を本発明の顕色剤の諸特性を損なわない範囲内で組み合わせて用いることにより、発色時の色彩濃度を自由に調節することができる。従って、その使用量は、所望される色彩濃度に応じて任意に選択すればよく、特に限定されるものではないが、通常、前記した式（Ｉ）で示される色素１質量部に対して、０．１〜１００質量部程度の範囲内で選択するのが好適である。
【００１８】
＜変色温度調整剤＞
本発明に用いる変色温度調整剤は、前記式（Ｉ）で示される色素と顕色剤の呈色において変色温度をコントロールする物質である。
用いることができる変色温度調整剤は、従来公知のものが使用可能である。具体的には、アルコール類、エステル類、ケトン類、エーテル類、酸アミド類、アゾメチン類、脂肪酸類、炭化水素類などが挙げられる。
好ましくは、化学構造中に水酸基を有する化合物と、炭素数８〜２２の飽和脂肪酸とから構成されるエステル化合物であり、例えば、ビスフェノール誘導体と、炭素数８〜２２の飽和脂肪酸とから構成されるエステル化合物であり、下記式（III）示されるものが挙げられる。
【化４】
0005595449.tif 000005
〔上記式（III）中のＲ３及びＲ４は、直鎖又は分岐の炭素数７〜２１のアルキル基を示し、Ｒ５及びＲ６は、水素原子、炭素数１〜２のアルキル基、又はＣＦ３を示す。〕
【００１９】
前記式（III）の化合物としては、具体的には、４，４´−（ヘキサフルオロイソプロピリデン）ビスフェノールジカプレート、４，４´−（ヘキサフルオロイソプロピリデン）ビスフェノールジラウレート、４，４´−（ヘキサフルオロイソプロピリデン）ビスフェノールジミリステート、４，４´−（ヘキサフルオロイソプロピリデン）ビスフェノールジパルミエート、４，４´−（ヘキサフルオロイソプロピリデン）ビスフェノールジウンデカノエート、４，４´−（ヘキサフルオロイソプロピリデン）ビスフェノールジトリデカエート、４，４´−（イソプロピリデン）ビスフェノールジカプレート、４，４´−（イソプロピリデン）ビスフェノールジラウレート、４，４´−（イソプロピリデン）ビスフェノールジミリステート、４，４´−（イソプロピリデン）ビスフェノールジパルミエート、４，４´−（イソプロピリデン）ビスフェノールジウンデカノエート、４，４´−（イソプロピリデン）ビスフェノールジトリデカエート、４，４´−メチレンビスフェノールジカプレート、４，４´−メチレンビスフェノールジラウレート、４，４´−メチレンビスフェノールジミリステート、４，４´−メチレンビスフェノールジパルミエート、４，４´−メチレンビスフェノールジウンデカノエート、４，４´−メチレンビスフェノールジトリデカエート等の少なくとも１種が挙げられる。
【００２０】
この変色温度調整剤の使用量は、所望されるヒステリシス幅及び発色時の色彩濃度等に応じて適宜選択すればよく、特に限定されるものではないが、通常、色素１質量部に対して、１〜１０００質量部程度の範囲内で使用するのが好ましい。
なお、本発明の組成物の諸特性を損なわない範囲内であれば、従来公知の変色温度調整剤を組み合わせて用いることもできる。
【００２１】
＜マイクロカプセル顔料＞
本発明に用いるマイクロカプセル顔料は、少なくとも上記式（Ｉ）で示される色素、顕色剤、変色温度調整剤からなる熱変色性組成物を、好ましくは、平均粒子径が０．３〜１．０μｍとなるように、マイクロカプセル化することにより製造することができる。
マイクロカプセル化法としては、例えば、界面重合法、界面重縮合法、ｉｎｓｉｔｕ重合法、液中硬化被覆法、水溶液からの相分離法、有機溶媒からの相分離法、融解分散冷却法、気中懸濁被覆法、スプレードライニング法などを挙げることができ、用途に応じて適宜選択することができる。
【００２２】
例えば、水溶液からの相分離法では、上記式（Ｉ）で示される色素、顕色剤、変色温度調整剤を加熱溶融後、乳化剤溶液に投入し、加熱攪拌して油滴状に分散させ、次いで、カプセル膜剤として、樹脂原料などを使用、例えば、アミノ樹脂溶液、具体的には、メチロールメラミン水溶液、尿素溶液、ベンゾグアナミン溶液などの各液を徐々に投入し、引き続き反応させて調製後、この分散液を濾過することにより目的の熱変色性のマイクロカプセル顔料を製造することができる。
【００２３】
これら色素、顕色剤、変色温度調整剤の含有量は、用いる上記式（Ｉ）で示される色素、顕色剤、変色温度調整剤の種類、マイクロカプセル化法などにより変動するが、当該色素１に対して、質量比で顕色剤０．１〜１００、変色温度調整剤１〜１００である。また、カプセル膜剤は、カプセル内容物に対して、質量比で０．１〜１である。
本発明のマイクロカプセル顔料では、上記式（Ｉ）で示される色素、顕色剤及び変色温度調整剤の種類、量などを好適に組み合わせることにより、青色の発色温度、消色温度を好適な温度に設定することができる。
【００２４】
本発明のマイクロカプセル顔料では、描線濃度、保存安定性、筆記性の更なる向上の点から、壁膜がウレタン樹脂、エポキシ樹脂、あるいはアミノ樹脂で形成されることが好ましい。ウレタン樹脂としては、例えば、イソシアネートとポリオールとの化合物が挙げられる。エポキシ樹脂としては、例えば、エポキシ樹脂とアミンの化合物が挙げられる。アミノ樹脂としては、例えば、メラミン樹脂、尿素樹脂、ベンゾグアナミン樹脂などで形成されること、更に好ましくは、製造性、保存安定性、筆記性の点から、メラミン樹脂で形成されることが望ましい。
マイクロカプセル顔料の壁膜の厚さは、必要とする壁膜の強度や描線濃度に応じて適宜決められる。
なお、壁膜がアミノ樹脂で形成するためには、各マイクロカプセル化法を用いる際に、好適なアミノ樹脂原料（メラミン樹脂、尿素樹脂、ベンゾグアナミン樹脂等）、並びに、分散剤、保護コロイドなどを選択する。
【００２５】
本発明に用いるマイクロカプセル顔料の平均粒子径は、着色性、発色性、易消色性、安定性の点、並びに、筆記性への悪影響を抑制する点から、好ましくは、０．３〜１．０μｍであるものが望ましい。なお、本発明（実施例等含む）で規定する「平均粒子径」は、粒度分布測定装置〔粒子径測定器Ｎ４Ｐｌｕｓ（ＣＯＵＬＴＥＲ社製）〕にて、平均粒子径を測定した値である。
この平均粒子径が０．３μｍ未満であると、十分な描線濃度が得られず、一方、１．０μｍを越えると、筆記性の劣化やマイクロカプセル顔料の分散安定性の低下が発生し、好ましくない。
なお、上記平均粒子径の範囲（０．３〜１．０μｍ）となるマイクロカプセル顔料は、マイクロカプセル化法により変動するが、水溶液からの相分離法などでは、マイクロカプセル顔料を製造する際の攪拌条件を好適に組み合わせることにより調製することができる。
【００２６】
このように構成される本発明のマイクロカプセル顔料は、発色濃度及び耐光性に優れると共に、易消色性、安定性に優れ、筆記具用の熱変色性の顔料として好適に用いることができ、後述するように、溶媒種が水性、または、油性の筆記具用インク組成物の顔料として用いても、その溶媒種等に影響を受けずに、上記効果を発揮することができるものである。
【００２７】
＜筆記具用インク組成物＞
本発明の筆記具用インク組成物は、上記構成のマイクロカプセル顔料を含有することを特徴とするものであり、水性、または、油性のボールペン用、マーキングペン用等の筆記具用インク組成物として用いることをできる。
本発明のマイクロカプセル顔料の含有量は、各水性又は油性のインク組成物全量に対して、好ましくは、５〜３０質量％（以下、単に「％」という）、更に好ましくは、１０〜２５％とすることが望ましい。
このマイクロカプセル顔料の含有量が５％未満であると、着色力、発色性が不十分となり、一方、３０％を超えると、カスレが生じやすくなり、好ましくない。
【００２８】
＜筆記具用水性インク組成物＞
本発明の筆記具用インク組成物において、水性では、上記マイクロカプセル顔料の他、残部として溶媒である水（水道水、精製水、蒸留水、イオン交換水、純水等）の他、各筆記具用（ボールペン用、マーキングペン用等）の用途に応じて、本発明の効果を損なわない範囲で、水溶性有機溶剤、増粘剤、潤滑剤、防錆剤、防腐剤もしくは防菌剤などを適宜含有することができる。
【００２９】
用いることができる水溶性有機溶剤としては、例えば、エチレングリコール、ジエチレングリコール、トリエチレングリコール、プロピレングリコール、ポリエチレングリコール、３−ブチレングリコール、チオジエチレングリコール、グリセリン等のグリコール類や、エチレングリコールモノメチルエーテル、ジエチレングリコールモノメチルエーテル、単独或いは混合して使用することができる。
【００３０】
用いることができる増粘剤としては、例えば、合成高分子、セルロースおよび多糖類からなる群から選ばれた少なくとも一種が望ましい。具体的には、アラビアガム、トラガカントガム、グアーガム、ローカストビーンガム、アルギン酸、カラギーナン、ゼラチン、キサンタンガム、ウェランガム、サクシノグリカン、ダイユータンガム、デキストラン、メチルセルロース、エチルセルロース、ヒドロキシエチルセルロース、カルボキシメチルセルロース、デンプングリコール酸及びその塩、アルギン酸プロピレングリコールエステル、ポリビニルアルコール、ポリビニルピロリドン、ポリビニルメチルエーテル、ポリアクリル酸及びその塩、カルボキシビニルポリマー、ポリエチレシオキサイド、酢酸ビニルとポリビニルピロリドンの共重合体、架橋型アクリル酸重合体及びその塩、非架橋型アクリル酸重合体及びその塩、スチレンアクリル酸共重合体及びその塩などが挙げられる。
【００３１】
潤滑剤としては、顔料の表面処理剤にも用いられる多価アルコールの脂肪酸エステル、糖の高級脂肪酸エステル、ポリオキシアルキレン高級脂肪酸エステル、アルキル燐酸エステルなどのノニオン系や、高級脂肪酸アミドのアルキルスルホン酸塩、アルキルアリルスルホン酸塩などのアニオン系、ポリアルキレングリコールの誘導体やフッ素系界面活性剤、ポリエーテル変性シリコーンなどが挙げられる。また、防錆剤としては、ベンゾトリアゾール、トリルトリアゾール、ジシクロへキシルアンモニウムナイトライト、サポニン類など、防腐剤もしくは防菌剤としては、フェノール、ナトリウムオマジン、安息香酸ナトリウム、ベンズイミダゾール系化合物などが挙げられる。
【００３２】
この筆記具用水性インク組成物を製造するには、従来から知られている方法が採用可能であり、例えば、上記マイクロカプセル顔料の他、上記水性における各成分を所定量配合し、ホモミキサー、もしくはディスパー等の攪拌機により攪拌混合することによって得られる。更に必要に応じて、ろ過や遠心分離によってインク組成物中の粗大粒子を除去してもよい。
【００３３】
＜筆記具用油性インク組成物＞
本発明の筆記具用インク組成物において、油性では、上記構成のマイクロカプセル顔料を含有すると共に、主溶剤として、ポリプロピレングリコール、ポリブチレングリコール、ポリオキシプロピレンジグリセリルエーテルから選ばれる少なくとも一つとを含有することが好ましい。これらの溶剤を主溶剤として選択、使用することで、上記マイクロカプセル顔料の経時的な凝集を発生しないように作用するものである。
【００３４】
用いるポリプロピレングリコール、ポリブチレングリコールは、各重合度のものが使用できるが、本発明の効果を更に発揮せしめる点から、ポリプロピレングリコールでは重合度（重量平均）４００〜７００の範囲の使用が好ましく、ポリブチレングリコールでは重合度（重量平均）５００〜７００の範囲の使用が好ましい。
また、本発明で用いるポリオキシプロピレンジグリセリルエーテル〔ＰＯＰ（ｎ）ジグリセリルエーテル〕はジグリセリンの水酸基にポリオキシプロピレンが付加重合したものである。本発明においてポリオキシプロピレンジグリセリルエーテル〔ＰＯＰ（ｎ）ジグリセリルエーテル〕におけるオキシプロピレンの付加モル数（ｎ）は、本発明の効果を更に発揮せしめる点から、４〜２５が好ましく、更に好ましくは４〜１４である。
【００３５】
これらの主溶剤の含有量は、インク組成物中の全溶剤量に対して、５０〜１００％とすることが好ましく、更に好ましくは、８０〜１００％とすることが望ましい。この主溶剤の含有量が、５０％以上とすることにより、経時的な凝集の発生を極力抑制することができる。なお、本発明の効果を損なわない範囲で、上記主溶剤の他、主溶剤と相溶する性質を有する溶剤、例えば、グリセリン、ジグリセリン、プロピレングリコールなどの溶剤を適宜含有することができる。
【００３６】
この筆記具用油性インク組成物では、上記マイクロカプセル顔料、主溶剤の他、各筆記具用（ボールペン用、マーキングペン用等）の用途に応じて、また、必要に応じて、油性インクに悪影響を及ぼさず相溶することができる樹脂や分散剤、防錆剤、防腐剤、潤滑剤等を含有することができる。
用いることができる樹脂としては、例えば、ケトン樹脂、スチレン樹脂、スチレン−アクリル樹脂、テルペンフェノール樹脂、ロジン変性マレイン酸樹脂、ロジンフェノール樹脂、アルキルフェノール樹脂、フェノール系樹脂、スチレンマレイン酸樹脂、ロジン系樹脂、アクリル系樹脂、尿素アルデヒド系樹脂、マレイン酸系樹脂、シクロヘキサノン系樹脂、ポリビニルブチラール、ポリビニルピロリドン等に代表される樹脂が挙げられる。
【００３７】
用いることができる分散剤として、上記に挙げたような樹脂の中からマイクロカプセル顔料を分散できるものを選択して使用することができ、界面活性剤やオリゴマーでも目的に沿うものであれば、含有することができる。
具体的な分散剤としては、例えば、ポリビニルアルコール、ポリビニルピロリドン、ポリビニルブチラール、ポリビニルエーテル、スチレン−マレイン酸共重合体、ケトン樹脂、ヒドロキシエチルセルロースやその誘導体、スチレン−アクリル酸共重合体等の合成樹脂やＰＯ・ＥＯ付加物やポリエステルのアミン系オリゴマー等が挙げることができる。
また、防錆剤、防腐剤、潤滑剤としては、上述の水性で用いた各種の防錆剤、防腐剤、潤滑剤を用いることができる。
【００３８】
この筆記具用油性インク組成物を製造するには、従来から知られている方法が採用可能であり、例えば、上記マイクロカプセル顔料の他、上記油性における各成分を所定量配合し、ホモミキサー、もしくはディスパー等の攪拌機により攪拌混合することによって得られる。更に必要に応じて、ろ過や遠心分離によってインク組成物中の粗大粒子を除去してもよい。
【００３９】
このように構成される本発明の筆記具用インク組成物では、上記式（Ｉ）で示される発色濃度及び耐光性に優れる色素、顕色剤及び変色温度調整剤を少なくとも含むマイクロカプセル顔料を含有する水性、または、油性のインクを処方し、このインクを搭載したボールペン体、マーキングペン体などの筆記具にて紙面等に筆記しても、経時的なマイクロカプセル顔料の凝集や変色が発生せず、筆跡を良好に変色させることができる筆記具用インク組成物が得られるものとなる。
【実施例】
【００４０】
次に、実施例及び比較例により本発明を更に詳細に説明するが、本発明は下記実施例等に限定されるものではない。なお、以下において、配合単位である「部」は質量部を意味する。
【００４１】
（製造例１：上記式（Ｉ）で示される色素の製造）
ジフェニルアミン１００ｇ（０．５９１モル）、レゾルシン１３０．１ｇ（１．１８２モル）及び８５％リン酸６．９ｇの混合物を窒素雰囲気下で２００度に６時間、加熱攪拌した。放冷後、熱水で洗浄した後、残渣をカラムクロマトグラフィーにかけ、ｍ−ヒドロキシトリフェニルアミン６４．０ｇを得た。
次いで、ｍ−ヒドロキシトリフェニルアミン４２．３ｇ（０．１６２モル）、４−メチル無水フタル酸２３ｇ（０．１４２モル）、無水塩化亜鉛１５．８ｇ（０．１１６モル）及びクロロベンゼン１１０ｇの混合物を１００℃に５時間、加熱攪拌した。放冷後、水酸化ナトリウムを加え、トルエンで抽出した。抽出液からトルエンを減圧留去し、残渣をアセトン／メタノールから再結晶して、メチル−３’，６’−ビスジフェニルアミノフルオラン２１ｇを得た。
【００４２】
（製造例２：上記式（Ｉ）で示される色素の製造）
上記製造例１において、ジフェニルアミン１００ｇ（０．５９１モル）、レゾルシン１３０．１ｇ（１．１８２モル）及び８５％リン酸６．９ｇの混合物を窒素雰囲気下で２００度に６時間、加熱攪拌した。放冷後、熱水で洗浄した後、残渣をカラムクロマトグラフィーにかけ、ｍ−ヒドロキシトリフェニルアミン６４．０ｇを得た。
次いで、ｍ−ヒドロキシトリフェニルアミン４２．３ｇ（０．１６２モル）、４−クロロ無水フタル酸２６ｇ（０．１４２モル）、無水塩化亜鉛１５．８ｇ（０．１１６モル）及びクロロベンゼン１１０ｇの混合物を１００℃に５時間、加熱攪拌した。放冷後、水酸化ナトリウムを加え、トルエンで抽出した。抽出液からトルエンを減圧留去し、残渣をアセトン／メタノールから再結晶して、クロロ−３’，６’−ビスジフェニルアミノフルオラン２１ｇを得た。
【００４３】
（製造例３：上記式（Ｉ）で示される色素の製造）
上記製造例１において、ジフェニルアミン１００ｇ（０．５９１モル）、レゾルシン１３０．１ｇ（１．１８２モル）及び８５％リン酸６．９ｇの混合物を窒素雰囲気下で２００度に６時間、加熱攪拌した。放冷後、熱水で洗浄した後、残渣をカラムクロマトグラフィーにかけ、ｍ−ヒドロキシトリフェニルアミン６４．０ｇを得た。
次いで、ｍ−ヒドロキシトリフェニルアミン４２．３ｇ（０．１６２モル）、３，４−ジクロロ無水フタル酸３１ｇ（０．１４２モル）、無水塩化亜鉛１５．８ｇ（０．１１６モル）及びクロロベンゼン１１０ｇの混合物を１００℃に５時間、加熱攪拌した。放冷後、水酸化ナトリウムを加え、トルエンで抽出した。抽出液からトルエンを減圧留去し、残渣をアセトン／メタノールから再結晶して、３，４−ジクロロ−３’，６’−ビスジフェニルアミノフルオラン２２ｇを得た。
【００４４】
（マイクロカプセル顔料：Ａ−１〜Ａ−７の処方）
（マイクロカプセル顔料：Ａ−１〜Ａ−３）
ロイコ色素として、製造例１〜３で得た各色素（下記表１）にそれぞれ示される色素１部、顕色剤として、４，４′−（２−エチルヘキシリデン）ビスフェノール２部、及び変色性温度調整剤として、４，４′−（ヘキサフルオロイソプロピリデン）ビスフェノールジミリステート２４部を１００℃に加熱溶融して、均質な組成物２７部を得た。
上記で得た組成物２７部の均一な熱溶液を、保護コロイド剤として、メチルビニルエーテル・無水マレイン酸共重合樹脂〔ガンツレッツＡＮ−１７９：ＩＳＰ（株）社製〕４０部をＮａＯＨにてｐＨ４に溶解させた９０℃の水溶液１００部中に徐々に添加しながら、加熱攪拌して直径約０．５〜１．０μｍの油滴状に分散させ、次いでカプセル膜剤として、メラミン樹脂（スミテックスレジンＭ−３、（株）住友化学製）２０部を徐々に添加し、９０℃で３０分間加熱してマイクロカプセル化を行い、膜剤がメラミン樹脂からなる可逆感温変色性組成物のマイクロカプセル分散液を得た。色相は、発色状態においては濃厚な青色を呈し、消色状態においては残色がなく完全に無色となるものであった。
【００４５】
（マイクロカプセル顔料：Ａ−４）
上記Ａ−１の処方において、変色温度調整剤として、４，４′−（ヘキサフルオロイソプロピリデン）ビスフェノールジミリステートに代えて、４，４′−イソプロピリデンビスフェノールジミリステートを用いることを除き、他は上記Ａ−１の処方と同様にして、可逆感温変色性組成物のマイクロカプセル分散液を得た。色相は、発色状態においては濃厚な青色を呈し、消色状態においては残色がなく完全に無色となるものであった。
【００４６】
（マイクロカプセル顔料：Ａ−５）
上記Ａ−２の処方において、顕色剤として、４，４′−（２−エチルヘキシリデン）ビスフェノールに代えて、４，４′−（１，３−ジメチルブチリデン）ビスフェノールを用い、変色温度調整剤として、４，４′−（イソプロピリデン）ビスフェノールジミリステートに代えて、４，４′−エチリデンビスフェノールジラウレートを用いることを除き、他は上記Ａ−２の処方と同様にして、可逆感温変色性組成物のマイクロカプセル分散液を得た。色相は、発色状態においては濃厚な青色を呈し、消色状態においては残色がなく完全に無色となるものであった。
【００４７】
（マイクロカプセル顔料：Ａ−６）
上記Ａ−３の処方において、変色温度調整剤として、４，４′−（ヘキサフルオロイソプロピリデン）ビスフェノールジミリステートに代えて、４，４′−エチリデンビスフェノールジラウレートを用いることを除き、他は上記Ａ−３の処方と同様にして、可逆感温変色性組成物のマイクロカプセル分散液を得た。色相は、発色状態においては濃厚な青色を呈し、消色状態においては残色がなく完全に無色となるものであった。
【００４８】
（マイクロカプセル顔料：Ａ−７）
上記Ａ−１の処方において、ロイコ色素としてメチル−３’，６’−ビスジフェニルアミノフルオランに代えて、３−（４−ジエチルアミノ−２−エトキシフェニル）−３−（１−エチル−２−メチルインドール−３−イル）−４−アザフタリドを用いることを除き、他は上記Ａ−１の処方と同様にして、可逆感温変色性組成物のマイクロカプセル分散液を得た。色相は、発色状態においては青色を呈し、消色状態においては無色となるものであった。
【００４９】
（実施例１〜１０及び比較例１〜２）
（インクの処方）
下記表２に示す配合処方（マイクロカプセル顔料：Ａ−１〜Ａ−７、実施例１〜５及び比較例１では水性インクの各成分、実施例６〜１０及び比較例２では油性インクの各成分）にしたがって、常法により各水性、各油性のボールペン用水性インク組成物を調製した。なお、各マイクロカプセル顔料Ａ−１〜Ａ−７は、各マイクロカプセル分散液を濾過し、乾燥することによりマイクロカプセル顔料として取り出し使用した。
【００５０】
（水性ボールペン、油性ボールペンの作製）
上記で得られた各インク組成物を用いて水性ボールペン、油性ボールペンを作製した。具体的には、ボールペン〔三菱鉛筆株式会社製、商品名：シグノＵＭ−１００〕の軸を使用し、内径３．８ｍｍ、長さ１１３ｍｍポリプロピレン製インク収容管とステンレス製チップ（超硬合金ボール、ボール径０．５ｍｍ）及び該収容管と該チップを連結する継手からなるリフィールに上記各水性、油性インクを充填し、インク後端に鉱油を主成分とするインク追従体を装填し、水性ボールペン、油性ボールペンを作製した。
得られた実施例１〜１０及び比較例１〜２の各ボールペンを用いて、下記評価方法で耐光性、描線濃度の評価を行った。
これらの結果を下記表２に示す。
【００５１】
（耐光性の評価方法）
上記マイクロカプセル顔料の分散液にメラミン・ホルムアルデヒド縮合物を添加しながら顔料濃度１５質量％に調整した。得られた分散液について、偏心アプリケーター（１０ＭＩＬ／UESHIMA SEISAKUSHO社製）を用いてピーチケント紙に展色した。下記の基準で耐光性を評価した。これについて、キセノンフェードメーターＸ２５Ｆ（ＦＬＲ４０ＳＷ／Ｍ／３６、スガ試験機株式会社製）にて３０および５０時間照射し、照射前後のＬ値（明度）についてカラーコンピューター（スガ試験機株式会社ＳＣ-Ｐ）にて測定し、照射後のＬ値／照射前のＬ値にて評価を行った。なお、測定条件は、正反射光：除く、光源視野：Ｄ６５／１０、にて行った。
評価基準：
○：１．０〜１．１
△：１．１超〜１．２未満
×：１．２超
【００５２】
（描線濃度の評価方法）
各ペン体をＩＳＯ規格に準拠した筆記用紙に、フリーハンドで螺旋筆記後、目視により描線濃度を下記の基準で評価した。
評価基準：
○：発色状態は濃い青色。
△：発色状態で若干濃度が薄い。
×：発色状態で濃度が薄い。
【００５３】
【表１】
0005595449.tif 000006
【００５４】
【表２】
0005595449.tif 000007
【００５５】
上記表１及び表２の結果から明らかなように、本発明となる実施例１〜１０の筆記具用インク組成物は、本発明の範囲外となる比較例１〜２の筆記具用インク組成物に較べて、耐光性に優れ、満足のいく十分な描線濃度となることが判明した。
これに対して、比較例１及び２のロイコ色素として３−（４−ジエチルアミノ−２−エトキシフェニル）−３−（１−エチル−２−メチルインドール−３−イル）−４−アザフタリドを用いたマイクロカプセル顔料を含有する各インク組成物では、満足のいく十分な耐光性、描線濃度が得られないものであった。
【産業上の利用可能性】
【００５６】
水性、または、油性のボールペン、マーキングペンなどの筆記具に好適な色素、それを用いたマイクロカプセル顔料及び筆記具用インク組成物が得られる。